(57)【要約】      （修正有）【課題】チタンスラブの熱間圧延時に発生するシーム疵や耳割れを防止して、チタン材の歩留まりを向上させることができるチタンスラブ側面の手入方法、およびその処理が施された熱間圧延用のチタンスラブを提供する。【解決手段】（１）チタンスラブのスラブの側面を０．７ｍｍ以上研削し、その後目視で観察される欠陥を部分手入れにより除去する。スラブの側面の研削を自動研削機により行い、部分手入れをグラインダーにより行うことが望ましい。（２）熱間圧延に供されるチタンスラブであって、スラブの側面が０．７ｍｍ以上研削され、その後目視で観察される欠陥が部分手入れにより除去されてなるチタンスラブ。【選択図】図１
2014018813.tif 000002
【特許請求の範囲】
【請求項１】
チタンスラブ側面の手入方法であって、
スラブの側面を０．７ｍｍ以上研削し、
その後目視で観察される欠陥を部分手入れにより除去することを特徴とするチタンスラブ側面の手入方法。
【請求項２】
前記スラブの側面の０．７ｍｍ以上の研削を自動研削機により行い、部分手入れをグラインダーにより行うことを特徴とする請求項１に記載のチタンスラブ側面の手入方法。
【請求項３】
熱間圧延に供されるチタンスラブであって、
スラブの側面が０．７ｍｍ以上研削され、
その後目視で観察される欠陥が部分手入れにより除去されてなることを特徴とするチタンスラブ。
【請求項４】
前記スラブの側面の０．７ｍｍ以上の研削は自動研削機により行われ、部分手入れはグラインダーにより行われたものであることを特徴とする請求項３に記載のチタンスラブ。
【発明の詳細な説明】
【技術分野】
【０００１】
本発明は、チタンスラブ側面の手入方法およびその処理が施された熱間圧延用のチタンスラブに関する。
【背景技術】
【０００２】
純チタンおよびチタン合金の展伸材は、ＶＡＲ（消耗電極型真空アーク溶解）、ＥＢＲ（電子ビーム溶解）等で製造されたインゴットが、鍛造または分塊圧延によってスラブに成形され、その後熱間圧延や冷間圧延を経て製造される。
一般に、熱間圧延用スラブは、熱間圧延や更には冷間圧延を経て表面疵のない、美麗な板材が得られるように、表面手入れが行われる。
【０００３】
例えば、特許文献１には、熱間圧延用のチタンスラブの表面を粗手入後に、ショットブラストにより所定の表面粗さになるように仕上げる表面手入方法が記載されている。また、特許文献２には、溶解鋳造後の丸形チタン鋳塊から粗鍛造工程、分塊圧延工程等を経て熱間圧延用のスラブを製造する一連の工程のなかで、機械切削によってスラブの表面疵を取り除くことが記載されている。しかし、ここに記載される表面手入方法では、歩留まりの大幅な悪化や手入れ工数の増加が避けられない。
【０００４】
この問題を改善する方法として、例えば特許文献３では、チタンインゴット（スラブ）の表面層に鍛造等による加工ひずみを加えた後、加熱して表面層の組織を再結晶させ、続いて熱間加工を行う方法が提案されている。これにより、熱間加工時の表面疵発生を低減して、良好な表面性状を有する製品を得ることが可能であるとしている。
【０００５】
また、特許文献４では、チタンスラブの表面と裏面にグリッドをブラストすることにより、表層部に存在する硬化層のうちのＨｖ硬度が２５０超の表層部分を除去し、スラブ表面の硬度を２５０Ｈｖ以下として熱間圧延する方法が提案されており、チタンスラブの精製歩留りを飛躍的に向上させることができるとしている。
【０００６】
特許文献１、２に記載される表面手入方法を含め、上記いずれの提案も、チタンスラブの表面や裏面（圧延される面）の処理方法であり、処理の対象とする面積が大きいこともあって、相応の効果が得られている。
【０００７】
一方、チタンスラブの側面側（圧延される面の側面）の手入れについては、ほとんど改善がされていない。これは、以下の理由によるものである。
【０００８】
すなわち、側面に欠陥（疵）があった場合、熱間圧延中に疵が開いて内部が酸化され、その後の圧延によって側面が表面に回り込み、コイルエッジ部に圧延方向に伸びた酸化物が表面に被さったような疵（通称「エッジヘゲ」）となり、コイル両端のトリミング代を大きくとる必要が生じて、歩留まりが悪化する。また、圧延中のスラブ側面は温度が低下しやすく、側面の疵を起点として割れが発生し、コイル内部まで伝播するような欠陥（「耳割れ」と総称される）となった場合には、最悪スクラップ処理を余儀なくされる場合がある。そのため、歩留まり改善や工数削減による効果に比較して、欠陥発生のリスクならびに欠陥が発生した場合に蒙る不利益が大きく、通常は、安全を考慮して、チタンスラブの側面の手入れでは必要以上に研削を行っているのが実情である。
【０００９】
具体的に説明すると、通常の研削工程では、スケール（以下、通称されている「黒皮」と記す）で覆われた状態（黒皮状態）にあるチタンスラブの側面を、自動研削機等で数ｍｍ、場合によっては１０ｍｍ以上の深さまで研削し、表面全体に金属面を露出させた後に、部分的に残存する疵を、ハンドグラインダー等で研削除去している。そのために、大きな歩留まりロスと、長い作業時間を要している。
【先行技術文献】
【特許文献】
【００１０】
【特許文献１】特開昭６２−２１４８０１号公報
【特許文献２】特公昭５９−１６８５８号公報
【特許文献３】特開平１−１５６４５６号公報
【特許文献４】特開平８−２３８５０２号公報
【発明の概要】
【発明が解決しようとする課題】
【００１１】
本発明は、このような実情に鑑みてなされたものであり、簡便な方法で、チタンスラブの側面の手入れを行うことによりチタンスラブの熱間圧延時に発生するシーム疵や耳割れを防止して、高価な材料であるチタン材の歩留まりを向上させることができるチタンスラブ側面の手入方法、およびその処理が施された熱間圧延用のチタンスラブを提供することを目的としている。
【課題を解決するための手段】
【００１２】
上記の課題を解決するために、本発明者らは、チタンスラブの熱間圧延時に発生し、進展するシーム疵や耳割れとなるスラブの表面欠陥の形態について検討した。その結果、表面が黒皮で覆われた黒皮状態にあるスラブの表面から０．７ｍｍ程度研削を行うことによって、熱間圧延時にシーム疵や耳割れになる欠陥であるか否かを目視観察によりほぼ判断できることがわかった。０．７ｍｍ程度の研削では、側面の一部に黒皮が残存しているが、シーム疵や耳割れに発展する欠陥は、黒皮が部分的に残存していても目視で十分に見分けることが可能である。
【００１３】
本発明はこのような知見に基づきなされたもので、下記（１）のチタンスラブ側面の手入方法、およびこのような手入れによりスラブ側面の欠陥が除去されてなる下記（２）のチタンスラブを要旨とする。
（１）チタンスラブの手入方法であって、スラブの側面を０．７ｍｍ以上研削し、その後目視で観察される欠陥を部分手入れにより除去することを特徴とするチタンスラブ側面の手入方法。
ここでいう「チタンスラブ」とは、純チタンまたはチタン合金からなるインゴットを鍛造または分塊圧延して得られた純チタンスラブまたはチタン合金スラブをいう。
また、目視で観察される「欠陥」とは、前述のように、チタンスラブの熱間圧延時に発生するシーム疵や耳割れの起点となる欠陥をいう。
前記（１）の手入方法において、スラブの側面の０．７ｍｍ以上の研削を自動研削機により行い、部分手入れをグラインダーにより行うことが、簡便であり、望ましい。
（２）熱間圧延に供されるチタンスラブであって、スラブの側面が０．７ｍｍ以上研削され、その後目視で観察される欠陥が部分手入れにより除去されてなることを特徴とするチタンスラブ。
前記（２）のチタンスラブにおいて、スラブの側面の０．７ｍｍ以上の研削は自動研削機により行われ、部分手入れはグラインダーにより行われたものであることが望ましい。
【発明の効果】
【００１４】
本発明のチタンスラブ側面の手入方法によれば、簡便な方法で、チタンスラブの側面の手入れを行うことにより、チタンスラブの熱間圧延時に発生するシーム疵や耳割れを防止することができる。側面研削深さを浅くできるので、研削工数を低減し、研削歩留を改善することができる。
本発明のチタンスラブは、このような側面の手入れ処理が施されたスラブで、熱間圧延において、シーム疵や耳割れの発生が抑えられる。
【図面の簡単な説明】
【００１５】
【図１】スラブ側面の切削量と熱間圧延後のコイルに発生した耳割れ量の関係を示す図である。
【図２】スラブ側面の切削量と熱間圧延後のコイルに発生したシーム量の関係を示す図である。
【発明を実施するための形態】
【００１６】
本発明のチタンスラブ側面の手入方法は、前記（１）に記載のとおり、スラブの側面を０．７ｍｍ以上研削し、その後目視で観察される欠陥を部分手入れにより除去することを特徴とする手入方法である。
【００１７】
チタンスラブは、鍛造または分塊圧延によってスラブに成形されるまでに加熱され、高温状態に維持されるので、その表面は黒皮で覆われている。スラブの側面の研削は、通常は、この黒皮の上から行う。研削深さを０．７ｍｍ以上とするのは、それによって、熱間圧延時にシーム疵や耳割れに進行する欠陥であるか否かを目視観察によりほぼ判断できるからである。この場合、黒皮の一部が残存しているが、判断の支障にはならない。この判断の正確度を高め、後に行う部分手入れによって前記の欠陥を完全に除去するために、研削深さは１．０ｍｍ以上とすることが望ましい。
【００１８】
研削深さの上限は定めていないが、歩留まりの低下を抑える観点から自ずと定まる。上限は、スラブを構成するチタン材の材質に応じ、研削面の性状を観察しつつ、その都度判断して定めればよいが、通常は、研削深さの上限は２．０ｍｍ程度とするのが望ましい。
【００１９】
スラブの側面を前記所定深さまで研削した後、目視で観察される欠陥を除去する。すなわち、部分手入れを行う。この欠陥は、当該スラブを熱間圧延時にシーム疵や耳割れの起点になる欠陥で、目視で容易に判断可能である。
【００２０】
前記０．７ｍｍ以上を研削する方法は特に限定されないが、自動研削機を用いて行うのが簡便であり、望ましい。これにより、所定深さの研削を容易にかつ確実に行うことができるとともに、手入れ工数を大幅に削減することができる。また、研削深さが０．７ｍｍ程度と浅いので、従来の数ｍｍ、場合によっては１０ｍｍ以上の深さまで研削する場合に比べて、研削に要する時間も大幅に短縮され、研削歩留りが改善される。
【００２１】
目視で観察される欠陥を部分手入れするための方法も限定されない。この場合は、除去すべき欠陥が局部的に存在するので、ハンドグラインダーなど、グラインダーによりその部分に対して手入れを行って欠陥を除去するのが、簡便で、望ましい。研削深さは、前記目視観察による判断の正確度を高める観点から、１．０ｍｍ以上とするのが望ましい。
【００２２】
本発明のチタンスラブは、前記（２）に記載のとおり、熱間圧延に供されるチタンスラブであって、スラブの側面が０．７ｍｍ以上研削され、その後目視で観察される欠陥が部分手入れにより除去されてなることを特徴とするスラブである。
【００２３】
このスラブは、熱間圧延に供されるチタンスラブである。このようなスラブを対象とするのは、前述のように、チタンスラブは、熱間圧延に供した場合、シーム疵や耳割れが発生することがあるので、その解決手段を提供するためである。
【００２４】
スラブ側面の研削は黒皮の上から行われるので、このチタンスラブの側面には、通常、黒皮が残存している。
【００２５】
このチタンスラブは、側面が０．７ｍｍ以上研削され、その後目視で観察される欠陥が部分手入れにより除去されてなるスラブであることとするのは、前述の熱間圧延時にシーム疵や耳割れに進行する欠陥があらかじめ除去されたスラブとするためである。
【００２６】
前記０．７ｍｍ以上の研削は自動研削機により行われ、目視で観察される欠陥の除去はハンドグラインダーなど、グラインダーにより行われたものであることが望ましい。前述のように、所定深さの研削ならびに欠陥の除去が容易にかつ確実に行われているからである。
【００２７】
以上説明したように、本発明のチタンスラブ側面の手入方法によれば、簡便な方法で、チタンスラブの側面の手入れを行って、チタンスラブの熱間圧延時に発生するシーム疵や耳割れの起点になる欠陥を除去することができる。これにより、チタン材の歩留まりを向上させるとともに、研削に要する時間を大幅に短縮することが可能である。
また、本発明のチタンスラブは、このような側面の手入れ処理が施されたスラブで、熱間圧延に供したとき、シーム疵や耳割れの発生が抑えられる。
【実施例】
【００２８】
ＪＩＳ２種の純チタン材を用い、本発明の効果を確認した。
ＶＡＲ（消耗電極型真空アーク溶解）で直径９８０ｍｍ、長さ２５００ｍｍのチタンインゴットを製造し、熱間鍛造により厚さ２２０ｍｍ、幅１２８０ｍｍ、長さ６０００ｍｍのスラブとした。
【００２９】
前記スラブの圧延面に関しては、表裏両面共、自動研削装置を用いてスケールを完全に除去し、金属面が表面に現れるまで研削を行った。この時の研削深さは、１．５ｍｍであった。その後、残存している欠陥を、ハンドグラインダーで研削除去した。
【００３０】
一方、スラブの側面に関しては、自動研削機を使用し、研削深さ（切削量）を０．１ｍｍ〜２．０ｍｍの範囲で種々変化させて研削し、目視検査により発見された欠陥を、ハンドグラインダーによる部分手入れ（部分検索）で除去した。
【００３１】
その後、前記のスラブを熱間圧延し、圧延後の板材（コイルとして巻き取られる）のエッジ部に発生した耳割れの長さ（コイルの巾端部からコイル長手方向に対して直角方向への割れの進展長さで、耳割れ量ともいう）、およびシーム疵の発生位置（シーム疵が確認される位置から巾端部の位置までの距離で表示し、シーム量と記す）を測定し、研削深さとの関係を調査した。
【００３２】
調査結果を、表１に示す。表１において、耳割れ量およびシーム量の値は、いずれもコイル内での測定結果の最大値である。
【００３３】
【表１】
2014018813.tif 000003
【００３４】
表１の「評価」の欄の記号の意味は次のとおりであり、「◎」または「○」であれば合格とした。
◎：優良。耳割れ量およびシーム量がそれぞれ７ｍｍ以下であったことを示す。
○：良。耳割れ量およびシーム量がそれぞれ７ｍｍを超え１０ｍｍ以下であったこと
を示す。
×：不可。耳割れ量およびシーム量がそれぞれ１０ｍｍを超えたことを示す。
【００３５】
図１および図２は表１に示した調査結果を示す図である。図１は、スラブ側面の切削量と熱間圧延後のコイルに発生した耳割れ量の関係を示す図であり、図２は、スラブ側面の切削量と熱間圧延後のコイルに発生したシーム量の関係を示す図である。図１および図２中に示した「黒皮残り＋部分研削」は、熱間圧延に供される前の黒皮が残存しているスラブの側面に対し、横軸に示した所定量の研削を行い、その後部分手入れ（部分研削）を行ったことを表している。
【００３６】
表１ならびに図１および図２に示したように、研削深さが０．７ｍｍ未満の場合は、熱間圧延後の耳割れ量およびシーム量が評価基準の合格ライン（それぞれ１０ｍｍ以下）を超えている。これは、研削深さが本発明の規定より浅かったため、スラブ側面の目視観察では耳割れやシーム疵になる欠陥であるか否かの判断ができず、これらの欠陥の除去が不十分であったことによるものである。
【００３７】
これに対し、研削深さを０．７ｍｍ以上とし、その後目視で観察される欠陥をハンドグラインダーで除去することにより、耳割れ量およびシーム量を１０ｍｍ以下に抑えることができた。特に、研削深さを１．０ｍｍ以上とした場合、耳割れ量およびシーム量はいずれも７ｍｍ以下で、良好な評価結果が得られた。研削深さを本発明で規定する深さにすることにより、耳割れやシーム疵になる欠陥であるか否かの判断の正確度を高め、この欠陥の除去を適切に行えたことによるものである。
【００３８】
研削深さを０．７ｍｍ以上としたときの耳割れ量およびシーム量（いずれも１０ｍｍ以下）は、熱間圧延や冷間圧延の後に製品幅調整のために実施されるトリミングの際の切り落とし幅の範囲内に納まる長さである。
【００３９】
上記の実施例により、本発明の効果が確認できた。
【産業上の利用可能性】
【００４０】
本発明のチタンスラブ側面の手入方法によれば、簡便な方法で、チタンスラブの側面の手入れを行って、チタンスラブの熱間圧延時に発生するシーム疵や耳割れの起点になる欠陥を除去することができる。本発明のチタンスラブは、熱間圧延に供してもシーム疵や耳割れの発生が抑えられる。したがって、本発明は、純チタンおよびチタン合金の展伸材の製造に有効に利用することができる。
【図１】
2014018813.tif 000004
【図２】
2014018813.tif 000005